실시 예 1 내지 5 및 비 교예 1 내지 2 에 따른 법랑 조성물 을 이용 하 여 제조 한 프릿 ( frit ) 들 을 각각 200 × 200 ( mm ) 및 두께 1 ( mm ) 이하 의 저탄소강 시트 에 코로나 방전 건 ( Corona discharge gun ) 을 이용 하 여 스프레이 하 였 다 . 방전 건 의 전압 은 40 kV 내지 100 kV 조건 으로 제어 하 였으며 , 저탄소강 시트 에 스프레이 되 는 프릿 ( frit ) 의 양 은 300 g / ㎡ 이 었 다 . 상기 프릿 ( frit ) 이 스프레이 된 저탄소강 을 830 ℃ 내지 870 ℃ 의 온도 조건 으로 300 초 내지 450 초 동안 소성 하 여 저탄소강 의 일면 상 에 코팅 층 을 형성 하 였 다 . 이때 , 상기 코팅 층 은 약 80 ㎛ 내지 250 ㎛ 의 두께 로 형성 되 었 다 . 이 를 통해 , 실시 예 1 내지 7 및 비 교예 1 내지 3 에 따른 시편 을 제조 하 였 다 .